(57)【要約】      （修正有）【課題】優れた制振性および耐ブロッキング性を有する制振材料を提供する。【解決手段】  （Ａ）ガラス転移温度が４０℃以上である非晶性ポリエステル１０〜５０質量部、および（Ｂ）下記一般式（１）で表されるモノマーが全（メタ）アクリル系モノマー中５〜８０モル％である（メタ）アクリル系モノマー９０〜５０質量部を含む塗料、および該塗料を塗装した制振材料。2009024104.tif 000019  式（１）においてＲ１は水素原子またはメチル基を表す。  ＊Ｒ２は、＊（ＣＨ２ＣＨ２Ｏ）ｎであり、ｎは１〜４である。Ｒ３は炭素数が１〜４のアルキル基である。【選択図】図１
2009024104.tif 000002
【特許請求の範囲】
【請求項１】
（Ａ）ガラス転移温度が４０℃以上である非晶性ポリエステル１０〜５０質量部、および
（Ｂ）（メタ）アクリル系モノマー９０〜５０質量部を含む（メタ）アクリル塗料であって、
前記（Ｂ）の（メタ）アクリル系モノマーが、下記一般式（１）で表される化合物を含み、当該化合物が全（メタ）アクリル系モノマー中５〜８０モル％である（メタ）アクリル塗料。
【化１】
2009024104.tif 000015
式（１）においてＲ１は水素原子またはメチル基を表す。
＊Ｒ２は、＊（ＣＨ２ＣＨ２Ｏ）ｎであり、ｎは１〜４である。Ｒ３は炭素数が１〜４のアルキル基である。
【請求項２】
前記一般式（１）で表される化合物の含有量が、前記（Ａ）の非晶性ポリエステル１００質量部に対して、１０〜３００質量部である請求項１に記載の（メタ）アクリル塗料。
【請求項３】
（Ｂ）（メタ）アクリル系モノマーが下記一般式（２）、（３）または（４）の化合物を含む請求項１に記載の（メタ）アクリル塗料。
【化２】
2009024104.tif 000016
式（２）において、Ｒ１は水素原子またはメチル基を表す。
Ｒ４は炭素数が１〜１５の炭化水素基を表す。
【化３】
2009024104.tif 000017
式（３）において、Ｒ１は水素原子またはメチル基を示す。
Ｒ５は炭素数が１〜１２のアルキレン基を示す。
【化４】
2009024104.tif 000018
式（４）において、Ｒ１は水素原子またはメチル基を示す。
Ｒ６は炭素数が１〜１０のアルキレン基を示す。
【請求項４】
前記（Ａ）と（Ｂ）の合計１００質量部に対し０．１〜２０質量部のポリイソシアネートをさらに含む請求項１に記載の（メタ）アクリル塗料。
【請求項５】
請求項１に記載の（メタ）アクリル塗料に含まれる前記（Ｂ）（メタ）アクリル系モノマーを重合してなる塗膜を、振動体表面に有する制振材料。
【請求項６】
前記塗膜は、前記（Ａ）ポリエステル樹脂を主成分とする層ａと前記（Ｂ）（メタ）アクリル系モノマーの重合体を主成分とする層ｂを有し、層ａと層ｂの界面が塗膜表層から１〜５０％の厚みに存在し、かつ層ｂは振動体と接している請求項５に記載の制振材料。
【請求項７】
請求項１に記載の（メタ）アクリル塗料を振動体に塗布する工程、当該塗布膜に含まれる（Ｂ）（メタ）アクリル系モノマーを重合させる工程を含む制振材料の製造方法。
【発明の詳細な説明】
【技術分野】
【０００１】
本発明は、優れた制振性を発現する塗料および当該塗料が塗装された制振材料に関する。
【背景技術】
【０００２】
近年、自動車、鉄道、航空機などの交通機関、事務機器、情報機器、電気機器などの各種機器、建物の床、屋根、壁など建造物からの振動や騒音が問題となっている。このような問題を解決するための手段として制振材料が提案されている。制振材料とは固体の振動エネルギーを熱エネルギーに変換し、固体の振動を低減させる材料をいう。
【０００３】
制振材料は振動体の上に粘弾性を有する材料（粘弾性材料ともいう）を積層してなる非拘束型制振材料、前記粘弾性材料の上にさらに拘束材を積層してなる拘束型制振材料が知られている。前記振動体が鋼板である制振材料を制振鋼板ともいう。
【０００４】
特許文献１には、ビニル芳香族化合物と共役ジエン化合物とのブロック共重合体等であって、ガラス転移温度が−２０℃以上の樹脂層Ａの両面に、不飽和カルボン酸をグラフトさせて変性したオレフィン系樹脂層Ｂが配置された三層からなる制振性フィルムを二枚の鋼板の間に配置してなる拘束型制振鋼板が開示されている。しかしこのような拘束型制振鋼板は、制振性フィルムを成形した後に鋼板と重ね合わせプレス成形して得られるため、その製造工程が煩雑である。
【０００５】
一方、非拘束型制振材料は拘束層を有さないため、前記拘束型制振材料に比べて容易に製造できる。また、拘束層を有さないため所望の形状に加工しやすいという利点を有することから注目されている。例えば特許文献２には、特定のガラス転移点および分子量を有するアクリル系重合体を特定の架橋剤により架橋して得た感圧接着剤層を用いた非拘束型制振材料が開示されている。このような非拘束型制振材料は、制振性を発現しうる粘弾性材料を、振動体に塗布し、その塗布膜を固化させて塗膜とする（塗装するともいう）ことにより得られる。つまりいわゆるプレコート鋼板と同様に製造できるので生産性に優れる。
【０００６】
しかしながら非拘束型制振材料は、優れた制振性能を有するために粘弾性材料の厚みをある程度厚く（１００μｍ以上）する必要がある。そのため制振性を発現する塗料を複数回重ね塗りする必要があり、このことによる生産性の低下が問題となっていた。また、重ね塗りせずに一回塗りで厚い塗膜を形成しようとすると、塗料中に含まれる溶剤が蒸発できずに塗膜が発泡するいわゆる「ワキ」といわれる不良現象が発生する。
さらに非拘束型制振材料は、粘弾性材料が塗装された振動体を巻いて保存する場合または重ねて保存する際に、粘弾性材料同士または粘弾性材料と振動体が粘着する（ブロッキングする）という問題があった。
【特許文献１】特開２０００−２３８１９３号公報
【特許文献２】特開平６−２１０８００号公報
【発明の開示】
【発明が解決しようとする課題】
【０００７】
非拘束型制振材料における「粘弾性材料の厚みを厚くする」方法として、塩ビゾル塗料を振動体に塗装する方法が考えられる。塩ビゾル塗料とは粒子径が小さい塩化ビニル樹脂粒子を可塑剤、安定剤、顔料等と混練して得られる塗料である。塩ビゾル塗料は溶剤を含まないため前述のワキの問題が生じない。そのため一回塗りで振動体の上に１００μｍ以上の厚みの塗膜を形成できる。しかしながら時間の経過に伴い、塗膜から可塑剤がブリードアウトしてしまうため制振特性が不安定であるという問題がある。さらに塩ビゾル塗膜はガラス転移温度が−３４℃であり耐熱性が低く、かつ前述の耐ブロッキング性が低いという問題がある。
【０００８】
制振材料において、一般に粘弾性材料のガラス転移温度が室温付近に存在すると制振性に優れることが知られている。しかしながら粘弾性材料のガラス転移温度が室温近くであると、前述のとおりブロッキングの問題が顕著になる。
以上から本発明は、制振性に優れ、かつブロッキングしにくい（耐ブロッキング性に優れた）制振材料、特に非拘束型の制振材料を提供することを目的とする。
【課題を解決するための手段】
【０００９】
発明者は鋭意検討した結果、特定の非晶性ポリエステル、特定の（メタ）アクリル系モノマーを含むアクリル塗料を用いることにより上記問題が解決できることを見出し、本発明を完成させた。
【００１０】
すなわち上記課題は以下の本発明のアクリル塗料により解決される。
［１］（Ａ）ガラス転移温度が４０℃以上である非晶性ポリエステル１０〜５０質量部、および
（Ｂ）（メタ）アクリル系モノマー９０〜５０質量部
を含む（メタ）アクリル塗料であって、
前記（Ｂ）の（メタ）アクリル系モノマーが、下記一般式（１）で表される化合物を含み、当該化合物が全（メタ）アクリル系モノマー中５〜８０モル％である（メタ）アクリル塗料。
【化１】
2009024104.tif 000003
式（１）においてＲ１は水素原子またはメチル基を表す。
＊Ｒ２は、＊（ＣＨ２ＣＨ２Ｏ）ｎであり、ｎは１〜４である。Ｒ３は炭素数が１〜４のアルキル基である。
［２］前記一般式（１）で表される化合物の含有量が、前記（Ａ）の非晶性ポリエステル１００質量部に対して、１０〜３００質量部である［１］に記載の（メタ）アクリル塗料。
［３］（Ｂ）（メタ）アクリル系モノマーが下記一般式（２）、（３）または（４）の化合物を含む［１］または［２］に記載の（メタ）アクリル塗料。
【化２】
2009024104.tif 000004
式（２）において、Ｒ１は水素原子またはメチル基を表す。
Ｒ４は炭素数が１〜１５の炭化水素基を表す。
【化３】
2009024104.tif 000005
式（３）において、Ｒ１は水素原子またはメチル基を示す。
Ｒ５は炭素数が１〜１２のアルキレン基を示す。
【化４】
2009024104.tif 000006
式（４）において、Ｒ１は水素原子またはメチル基を示す。
Ｒ６は炭素数が１〜１０のアルキレン基を示す。
［４］前記（Ａ）と（Ｂ）の合計１００質量部に対し０．１〜２０質量部のポリイソシアネートをさらに含む［１］〜［３］いずれかに記載の（メタ）アクリル塗料。
【００１１】
また、上記課題は以下の本発明のアクリル塗料を重合してなる塗膜を有する制振材料および当該制振材料の製造方法により解決される。
［５］前記［１］〜［４］のいずれかに記載の（メタ）アクリル塗料に含まれる前記（Ｂ）（メタ）アクリル系モノマーを重合してなる塗膜を、振動体表面に有する制振材料。
［６］前記塗膜は、前記（Ａ）ポリエステル樹脂を主成分とする層ａと前記（Ｂ）（メタ）アクリル系モノマーの重合体を主成分とする層ｂを有し、層ａと層ｂの界面が塗膜表層から１〜５０％の厚みに存在し、かつ層ｂは振動体と接している［５］に記載の制振材料。
［７］前記［１］〜［４］のいずれかに記載の（メタ）アクリル塗料を振動体に塗布する工程、当該塗布膜に含まれる（Ｂ）（メタ）アクリル系モノマーを重合させる工程を含む制振材料の製造方法。
【発明の効果】
【００１２】
本発明により、制振性に優れ、かつ耐ブロッキング性に優れた非拘束型制振材料が提供できる。
【発明を実施するための最良の形態】
【００１３】
１．本発明の（メタ）アクリル塗料
本発明の（メタ）アクリル塗料は、
（Ａ）特定の非晶性ポリエステル１０〜５０質量部、
（Ｂ）特定の化合物を含む（メタ）アクリル系モノマー９０〜５０質量部を含むことを特徴とする。
本発明において、「（メタ）アクリル」とは「アクリルまたはメタアクリル」の意味である。すなわち「（メタ）アクリル塗料」とはアクリレート系モノマー、メタアクリレート系モノマーを含む塗料である。本発明において「（メタ）アクリル」を単に「アクリル」と表記することがある。
【００１４】
（Ａ）  非晶性ポリエステル
ポリエステルとは、主鎖にエステル結合を有するポリマーの総称である。本発明に用いられるポリエステルは高分子鎖が結晶を形成しない非晶性ポリエステルである。前記非晶性ポリエステルは、後述するアクリル系モノマーの重合体とともに本発明の塗料のマトリックス（ビヒクル）となる。従って、非晶性ポリエステルはアクリル系モノマーに溶解することが好ましい。一般にポリマーは結晶性よりも非晶性の方が他の化合物との相溶性に優れる。そのため、本発明ではポリエステルとして非晶性ポリエステルを採用する。
【００１５】
ポリエステルは多塩基酸と多価アルコールを重縮合反応させて得られる。原料とする多塩基酸と多価アルコールを選択することで、ポリエステルを非晶性とすることができる。対称性の低い化合物を原料とするポリエステルは非晶性になりやすい。
【００１６】
非晶性ポリエステルの分子量は特に限定されないが、数平均分子量が１０００〜４００００であることが好ましい。本発明において「〜」はその両端の数値を含む。数平均分子量はゲル浸透クロマトグラフィー（ＧＰＣ）法によって、標準ポリスチレン検量線より測定される。分子量が高すぎるとアクリル系モノマーへの溶解性が低下し、分子量が低すぎると塗膜性能が低下する。非晶性ポリエステルの数平均分子量が前記範囲にあると両者のバランスに優れる。
非晶性ポリエステルの分子量は原料とする多塩基酸と多価アルコールの仕込み比や反応時間等により調整できる。
【００１７】
本発明の非晶性ポリエステルのガラス転移温度（Ｔｇ）は４０℃以上である。本発明のアクリル塗料は振動体に塗布され、当該塗布膜中のアクリル系モノマーが重合して塗膜を形成する。当該塗膜が振動エネルギーを熱エネルギーに変換する粘弾性材料となる。このようにして得た塗膜は後述するように塗膜表層部（空気界面側）に非晶性ポリエステル樹脂を主成分とする層（「ポリエステルリッチ層」ともいう）が存在する。従ってポリエステルリッチ層のＴｇが４０℃以上であると、当該塗膜を有する制振材料がブロッキングしにくくなるため好ましい。
ただし、非晶性ポリエステルのＴｇが高すぎると、（メタ）アクリル系モノマーとの相溶性が低下する。このため非晶性ポリエステルのＴｇは４０〜８５℃であることが好ましい。Ｔｇは示差走査熱量計（ＤＳＣ）により測定される。
Ｔｇは原料とする多塩基酸と多価アルコールを選択することで調整できる。一般に芳香族化合物を用いるとＴｇは向上する。
【００１８】
非晶性ポリエステルは３０℃における比重が１．３以下であることが好ましい。非晶性ポリエステルの比重が低くなると高分子鎖のパッキングが緩くなるため、アクリル系モノマーが非晶性ポリエステルの高分子鎖間に侵入しやすくなり、アクリル系モノマーとの相溶性が向上するからである。
比重は原料とする多塩基酸と多価アルコールを選択することで調整できる。側鎖を有する多価アルコールを原料とすると立体障害が大きくなるので非晶性ポリエステルの比重が低下する。
【００１９】
非晶性ポリエステルの水酸基価は２〜２００ｍｇＫＯＨ／ｇであることが好ましく、４〜８０ｍｇＫＯＨ／ｇであることがより好ましい。非晶性ポリエステルの酸価は２〜４０ｍｇＫＯＨ／ｇであることが好ましく、５〜５０ｍｇＫＯＨ／ｇであることがより好ましい。
水酸基価が２００ｍｇＫＯＨ／ｇ、または酸価が８０ｍｇＫＯＨ／ｇよりも大きくなると、塗膜の耐水性が劣る。一方、水酸基価が２ｍｇＫＯＨ／ｇ未満になると、後述するとおり塗膜形成の際に架橋剤を用いた場合に、架橋剤との反応部位が少なくなるため塗膜強度が低下する。また酸価が２ｍｇＫＯＨ／ｇ未満になると塗膜と振動体との密着性が低下するため、制振材料に曲げる等の加工を施した際に、塗膜が振動体から剥離するおそれがある。
【００２０】
本発明の非晶性ポリエステルに用いられる多塩基酸の例には、２価カルボン酸、３価以上の多価カルボン酸が含まれる。２価カルボン酸の例には、テレフタル酸、イソフタル酸、オルソフタル酸、２，６−ナフタレンジカルボン酸、スルホイソフタル酸ナトリウム等の芳香族カルボン酸；コハク酸、アジピン酸、アゼライン酸、１，１０−デカンジカルボン酸、ダイマー酸等の脂肪族カルボン酸が含まれる。多価カルボン酸の例には、トリメリット酸、ピロメリット酸等の芳香族カルボン酸；ε−カプロラクトン、ラクチド等のヒドロキシカルボン酸が含まれる。
【００２１】
本発明の非晶性ポリエステルに用いられる多価アルコールの例には、２価のアルコール、１分子中に３個以上の水酸基を有する多価アルコールが含まれる。
２価のアルコールの例には、エチレングリコール、ジエチレングリコール、トリチレングリコール、トリメチレングリコール、プロピレングリコール、１，４−ブタンジオール、１，３−ブタンジオール、２，３−ブタンジオール、１，２−ブタンジオール、３−メチル−１，２−ブタンジオール、１，２−ペンタンジオール、１，５−ペンタンジオール、１，４−ペンタンジオール、２，４−ペンタンジオール、２，３−ジメチルトリエチレングリコール、３−メチル−１，５−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール等のグリコール類；これらのグリコール類にε−カプロラクトンなどのラクトン類を付加したポリラクトンジオール；ビス（ヒドロキシエチル）テレフタレート等のポリエステルジオール類；１，４−シクロヘキサンジメタノール、水添ビスフェノールＡ、スピログリコール、ジヒドロキシメチルトリシクロデカン等の脂環式２価アルコールが含まれる。
【００２２】
多価アルコールの例には、グリセリン、トリメチロールプロパン、トリメチロールエタン、ジグリセリン、トリグリセリン、１，２、６−ヘキサントリオール、ペンタエリスリトール、ジペンタエリスリトール、ソルビトール、マンニトールが含まれる。
【００２３】
非晶性ポリエステルは単独で用いてもよく、２種類以上を併用してもよい。２種類以上のポリエステルを用いる場合、ポリエステルの多価アルコール成分が共通していることが好ましい。
本発明に用いられる非晶性ポリエステルの好ましい例には、東洋紡株式会社製、バイロンＧＫ８１０、バイロンＧＫ６４０が含まれる。
【００２４】
（Ｂ）  （メタ）アクリル系モノマー
（メタ）アクリル系モノマーとは分子内にアクロイル基、メタクロイル基を有する重合性化合物である。前述のとおり（メタ）アクリル系モノマーは「アクリル系モノマー」とも呼ばれる。本発明のアクリル系モノマーは下記一般式（１）で表される化合物を含み、当該化合物が全アクリル系モノマー中５〜８０モル％である。
【００２５】
【化５】
2009024104.tif 000007
【００２６】
式（１）においてＲ１は水素原子またはメチル基を表す。
＊Ｒ２は、＊（ＣＨ２ＣＨ２Ｏ）ｎであり、ｎは１〜４である。＊はＲ２の向きを示す。すなわちＲ２の炭素原子はアクリル酸の酸素原子と結合している。
式（１）の化合物は、（ポリ）エチレングリコール（メタ）アクリレートとも呼ばれる。また式（１）の化合物を「エーテル系アクリレート」と呼ぶことがある。本発明においては、ｎは２であることが好ましい。
Ｒ３は炭素数が１〜４のアルキル基であり、分岐アルキル基であってもよい。本発明においてはエチル基であることが好ましい。
【００２７】
式（１）で表されるエーテル系アクリレートの例には、メトキシエチレングリコール（メタ）アクリレート、メトキシジエチレングリコール（メタ）アクリレート、メトキシトリエチレングリコール（メタ）アクリレート、メトキシテトラエチレングリコール（メタ）アクリレート、エトキシエチレングリコール（メタ）アクリレート、エトキシジエチレングリコール（メタ）アクリレート、エトキシトリエチレングリコール（メタ）アクリレート、エトキシテトラエチレングリコール（メタ）アクリレートが含まれる。
【００２８】
本発明のアクリル塗料はアクリル系モノマーを重合させることにより塗膜を形成できる。前記エーテル系アクリレートが特定量存在すると、塗料中に含まれる（Ａ）非晶性ポリエステルが塗膜表層部（空気界面側）へ集中して存在するようになる。この現象は以下のように推察される。前記非晶性ポリエステル、アクリル系モノマーを含む塗料において、アクリル系モノマーの重合が進行すると、前記非晶性ポリエステルとの相溶性が低下し、非晶性ポリエステルが表層側へ押し出される。一方、エーテル系アクリレートとポリエステルは相溶性が非常に高いため、エーテル系アクリレートの含有量が多すぎると前記ポリエステルとの相分離が生じにくくなる。ただしメカニズムは上記に限定されない。
【００２９】
一方、前記エーテル系アクリレートの添加量が少なすぎると、非晶性ポリエステルをアクリル系モノマーに溶解させにくくなり、均一な塗料となりにくい。エーテル系アクリレートの添加量を少なくしても、非晶性ポリエステルの添加量を少なくすれば均一な塗料を得られるものの、非晶性ポリエステルの量が少なくなると、制振材料としたときの加工性が損なわれる。
以上から、前記エーテル系アクリレートは全アクリル系モノマー中５〜８０モル％であることが好ましい。さらに前記エーテル系アクリレートは非晶性ポリエステル１００質量部に対して１０〜３００質量部であることが好ましい。
【００３０】
本発明のアクリル系モノマーは、下記一般式（２）の化合物を含むことが好ましい。
【化６】
2009024104.tif 000008
【００３１】
式（２）において、Ｒ１は水素原子またはメチル基を表す。
Ｒ４は炭素数が１〜１５の炭化水素基である。Ｒ４はアルキル基、分岐アルキル基、アリール基であってもよい。中でもＲ４は１０〜１５のアルキル基であることが好ましい。式（２）の化合物を「モノアクリレート」と呼ぶことがある。
【００３２】
式（２）で表されるモノアクリレートの例には、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、オクチル（メタ）アクリレート、デシル（メタ）アクリレート、ドデシル（メタ）アクリレート、ラウリル（メタ）アクリレート、ステアリル（メタ）アクリレート等の（メタ）アクリル酸アルキルエステル；シクロヘキシル（メタ）アクリレートなどの脂環式アルコールの（メタ）アクリル酸エステル；フェニル（メタ）アクリレート、ベンジル（メタ）アクリレート等のアクリル酸アリールエステルが含まれる。
【００３３】
本発明のアクリル系モノマーは、下記一般式（３）の化合物を含むことが好ましい。
【化７】
2009024104.tif 000009
【００３４】
式（３）において、Ｒ１は水素原子またはメチル基である。
Ｒ５は炭素数が１〜１２のアルキレン基であり、分岐アルキレン基であってもよい。中でも、炭素数が５〜７のアルキレン基であることが好ましい。式（３）の化合物は二官能性アクリレートであり、アクリル系モノマーの重合体（アクリル系ポリマーともいう）に架橋構造を導入することができる。アクリル系ポリマーが架橋構造を有すると塗膜の強度、耐熱性が向上する。式（３）の化合物を「ジアクリレート」と呼ぶことがある。
【００３５】
式（３）で表されるジアクリレートの例には、エチレングリコールジ（メタ）アクリレート、１，５−ペンタンジオールジ（メタ）アクリレート、３−メチル−１，５−ペンタンジオールジ（メタ）アクリレート、１，５−ペンタンジオールジ（メタ）アクリレート、１，６−ヘキサンジオールジ（メタ）アクリレート、１，８−オクタンジオールジ（メタ）アクリレート等が含まれる。
【００３６】
本発明のアクリル系モノマーは、下記一般式（４）の化合物を含むことが好ましい。
【化８】
2009024104.tif 000010
【００３７】
式（４）において、Ｒ１は水素原子またはメチル基である。
Ｒ６は炭素数が１〜１０のアルキレン基であり、分岐アルキレン基であってもよい。Ｒ６は２〜６のアルキレン基であることが好ましく、中でもブチレン基であることがより好ましい。式（４）の化合物は水酸基を有するので「ヒドロキシアクリレート」と呼ばれることがある。水酸基は種々の化合物と反応するため、アクリル系ポリマーに種々の性能を付与することができる。
【００３８】
式（４）で表されるヒドロキシアクリレートの例には、２−ヒドロキシメチル（メタ）アクリレート、２−ヒドロキシプロピル（メタ）アクリレート、２−ヒドロキシブチル（メタ）アクリレート、４−ヒドロキシブチル（メタ）アクリレート、１，４−シクロヘキサンジメタノールモノ（メタ）アクリレートが含まれる。
【００３９】
上記のモノマーの組成比は、式（１）のエーテル系アクリレートがモノマー全体の５〜８０モル％であれば限定されない。しかし塗装の際の重合性や得られる塗膜のＴｇを所望の値に調整するべく、エーテル系アクリレート５〜８０モル％、モノアクリレート０〜４０モル％、ジアクリレート１５〜５５モル％、ヒドロキシアクリレート３〜２０モル％の範囲で、合計が１００モル％となるように選択されることが好ましい。
【００４０】
本発明の塗料は（Ａ）成分である非晶性ポリエステルと（Ｂ）成分であるアクリル系モノマーの組成比が、１０〜５０質量部：９０〜５０質量部である。中でも塗膜の性能に優れること等から、（Ａ）：（Ｂ）＝「２０〜５０質量部」：「８０〜５０質量部」であることが好ましい。
【００４１】
（Ｃ）その他の添加剤
本発明の塗料は熱ラジカル重合開始剤（熱重合開始剤ともいう）を含んでいてもよい。熱ラジカル重合開始剤の例には過酸化物系開始剤、アゾ系開始剤が含まれる。中でも過酸化物系熱重合開始剤が好ましい。熱重合開始剤は単独で用いてもよいし、２種類以上を併用してもよい。さらにナフテン酸コバルト、ジメチルアニリン等の分解促進剤を併用してもよい。
熱重合開始剤の添加量は（Ａ）非晶性ポリエステルと（Ｂ）アクリル系モノマーの合計量１００質量部に対し、０.１〜５質量部であることが好ましく、０.３〜３質量部であることがより好ましい。熱重合開始剤の配合量が少ないと重合に時間がかかり、さらには塗装時にモノマーの揮発分が多くなるので塗装性が低下する。一方、熱重合開始剤の配合量が過剰であると、反応時に多量の気泡が発生し、ワキ、肌荒れ等の塗膜欠陥が生じやすい。以上から熱重合開始剤の添加量は上記範囲であることが好ましい。
【００４２】
過酸化物系熱重合開始剤の例には、イソブチルパーオキサイド、クミルパーオキシネオデカネート、ジイソプロピルパーオキシジカーボネート、ジ２−エチルヘキシルパーオキシジカーボネート、ｔ−ブチルパーオキシネオデカネート、３，５，５−トリメチルヘキサノールパーオキサイド、ラウリルパーオキサイド、１，１，３，３−テトラメチルブチルパーオキシ−２−エチルヘキサネート、ｔ−へキシルパーオキシ−２−エチルヘキサネート、ベンゾイルパーオキサイド、ｔ−ブチルパーオキシマレイン酸、ｔ−ブチルパーオキシベンゾエートが含まれる。中でも１分間半減期温度が１００〜１７０℃の熱重合開始剤が好ましい。１分間半減期温度とは、熱重合開始剤を不活性ガス下、一定の温度で１分間熱分解反応を行った際に、熱重合開始剤濃度が元の半分になるときの温度である。
【００４３】
本発明の塗料はアクリル系モノマーを架橋させるための架橋剤を含んでいてもよい。架橋剤の例には、ポリイソシアネート系架橋剤、エポキシ系架橋剤、アジリジン系架橋剤、金属キレート系架橋剤、メラミン樹脂系架橋剤、シランカップリング剤が含まれる。これらは単独あるいは２種類以上を組み合わせて用いられる。
架橋剤の添加量は、（Ａ）と（Ｂ）の合計１００質量部に対し、０．１〜２０質量部であることが好ましく、０.５〜１０質量部であることがより好ましい。架橋剤を添加することにより塗膜の強度、耐熱性が向上する。
【００４４】
ポリイソシアネート系架橋剤はイソシアネート基がアクリル系モノマーに含まれる水酸基と反応し架橋構造を形成する。
ポリイソシアネート系架橋剤の例には、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネート等のイソシアネート；これらイソシアネートをトリメチロールプロパン等と付加反応させたイソシアネート化合物；イソシアヌレート化物；ビュレット型化合物；イソシアネートと、ポリエーテルポリオールポリエステルポリオール、アクリルポリオール、ポリブタジエンポリオール、ポリイソプレンポリオール等を付加反応させたウレタンプレポリマー型のイソシアネートが含まれる。
【００４５】
中でも、常温では水酸基と反応しないブロック型イソシアネート架橋剤が好ましい。塗料の貯蔵安定性に優れるからである。ブロック型イソシアネートは、オキシム型、活性メチレン型があるが、中でも活性メチレン型が好ましい。
【００４６】
エポキシ系架橋剤の例には、エチレングリコールグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ'，Ｎ'−テトラグリジル−ｍ−キシリレンジアミン、Ｎ，Ｎ，Ｎ'，Ｎ'−テトラグリジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリンが含まれる。
【００４７】
アジリジン系架橋剤の例には、トリメチロールプロパントリ−β−アジリジニルプロピオネート、トリメチロールプロパントリ−β−（２−メチルアジリジン）プロピオネート、テトラメチロールメタントリ−β−アジリジニルプロピオネートが含まれる。
【００４８】
金属キレート系架橋剤の例には、アルミニウムイソプロピレートジイソプロポキシビスアセチルアセトンチタネート、アルミニウムトリエチルアセトアセテートが含まれる。
【００４９】
メラミン樹脂系架橋剤の例には、メチル化メラミン樹脂、ブチル化メラミン樹脂、ベンゾグアナミン樹脂等が含まれる。
【００５０】
シランカップリング剤系架橋剤の例には、グリシドキシプロピルトリメトキシシラン、アミノプロピルトリメトキシシラン、クロロプロピルトリメトキシシランが含まれる。
【００５１】
本発明の塗料は可塑剤を含んでいてもよい。可塑剤とは塗膜の柔軟性を向上させるために用いる添加剤である。本発明に用いられる可塑剤は１分子中に３個以上のエステル結合をもつエステル化合物が好ましい。このような可塑剤の例には、トリメリット酸誘導体、ペンタエリスリトール脂肪酸エステル等の脂肪酸誘導体、リン酸誘導体、ポリエステル系可塑剤が含まれる。可塑剤は単独で用いてもよく２種以上を組み合わせて用いてもよい。可塑剤の配合量は、（Ａ）と（Ｂ）の合計量１００質量部に対し、２０質量部以下であることが好ましい。塗膜にべタつき等を発生させることなく、可塑剤の効果を発現できるからである。
【００５２】
本発明の塗料は顔料を含んでいてもよい。顔料の例には、体質顔料、無機・有機の着色顔料、防錆顔料が含まれる。体質顔料の例には、炭酸カルシウム、クレー、タルク、硫酸バリウムが含まれる。無機着色顔料の例には、酸化チタン、硫化亜鉛、鉛白、黄色酸化鉄、酸化クロム、亜鉛華、カーボンブラック、モリブデン赤、パーマネントレッド、ベンガラ、黄土、クロムグリーン、紺青、群青、アルミ粉末、銅合金粉末が含まれる。有機着色顔料の例には、ハンザエロー、フタロシアニングリーン、フタロシアニンブルー、フラバンスロンイエロー、インダンスレンブルー等が含まれる。上記顔料は所望の性能を発現するように選択される。顔料は単独で用いてもよく２種以上を組み合わせて用いてよい。
顔料の配合量は、（Ａ）と（Ｂ）の合計量１００質量部に対し、０．１〜１００質量部とすることが好ましい。
【００５３】
本発明の塗料は上記以外に、充填材、酸化防止剤、難燃剤、紫外線吸収剤等を含んでいてもよい。
【００５４】
（Ｄ）本発明の塗料の製造方法
本発明の塗料は公知の方法で製造されうる。例えば（Ｂ）アクリル系モノマーに（Ａ）非晶性ポリエステルを溶解させて樹脂組成物を得る工程、当該樹脂組成物と必要に応じて（Ｃ）各種添加剤を混合する工程、により得られる。混合する手段は特に限定されないが、三本ロール等を用いることが好ましい。
このようにして製造された塗料は、粘度が０．１〜４０Ｐａ・ｓであることが好ましく、０．５〜１０Ｐａ・ｓであることがより好ましい。
【００５５】
２．本発明の塗料を用いた制振材料
本発明の塗料を振動体に塗布し、塗料中に含まれるモノマーを重合することにより当該塗料が塗装された制振材料が得られる。振動体とは塗料が塗布される材料であり振動体ともいう。振動体の例には金属材料、セラミック材料、高分子材料が含まれる。中でも金属材料が好ましく、鋼板がより好ましい。振動体の形状は特に限定されないが、「板」や「箔」であることが好ましい。本発明の塗膜は振動体表面に形成されるが、振動体に下塗り塗装等が施されている場合は、本発明の塗膜は当該下塗り塗装された表面に設けられていてもよい。
本発明では塗料を振動体に塗布して得られる重合前の膜を「塗布膜」、当該膜中のモノマーを重合させて得た膜を「塗膜」と呼ぶ。
【００５６】
本発明の制振材料における塗膜は、非晶性ポリエステル樹脂を主成分とする層ａ（ポリエステルリッチ層ａともいう）とアクリル系モノマー重合体（アクリル系ポリマー）を主成分とする層ｂ（アクリルリッチ層ｂともいう）の２つの層を含み、これらの層が隣接している。前記層ａと層ｂの界面は塗膜表層から１〜５０％の厚みに存在し、かつ層ｂは振動体と接している。前記層ａと層ｂの界面は塗膜表層から５〜３０％の厚みに存在することが好ましい。「層ｂが振動体と接する」とは、振動体に下塗り塗装等が施されている場合は、層ｂが当該下塗り塗装等と接していることを含む。これらの層は、塗膜断面を顕微鏡等で観察することにより容易に認識することができる。
【００５７】
ポリエステルリッチ層ａとは、（Ａ）非晶性ポリエステルが主成分である層であり、好ましくは（Ａ）非晶性ポリエステルの含有量が８０質量％以上である層をいう。（Ａ）非晶性ポリエステルの含有量が８０質量％以下になると、ポリエステルリッチ層ａに含まれる粘弾性層の役割をするＴｇの低いアクリル系ポリマーの含有量が増加し、耐ブロッキング性に劣ることがある。ポリエステルリッチ層ａ中の（Ａ）非晶性ポリエステルの含有量は、熱分解ガスクロマトグラフ質量分析計（ＧＣ−ＭＳ）により求められる。具体的には次のようにして求められる。まず標準試料として、非晶性ポリエステルおよびアクリル系ポリマーを種々の配合比で混合したものをＧＣ−ＭＳにより分析し検量線を作成しておく。次に、塗膜から採取したポリエステルリッチ層ａをＧＣ−ＭＳにより分析し、得られた主要ピークを検量線に基づき解析し、非晶性ポリエステル／アクリル系ポリマー比を求める。
【００５８】
アクリルリッチ層ｂとは、（Ｂ）アクリル系モノマーの重合体が主成分である層であり、好ましくはアクリル系ポリマーの含有量が８０質量％以上である層である。アクリル系ポリマーの含有量が８０質量％以下になると、アクリルリッチ層ｂにＴｇの高い非晶性ポリエステルが存在してしまい、制振性に劣ることがある。アクリル系ポリマーの含有量は前記の分析方法により求められる。
【００５９】
本発明におけるアクリル系ポリマーのガラス転移温度（Ｔｇ）は−４０〜３０℃であることが好ましい。後述するとおりアクリル系ポリマーのＴｇがこの範囲にあると制振材料の制振性に優れるからである。
当該重合体のＴｇは、以下のフォックス（Ｆｏｘ）の式を用いて計算により求められる。フォックスの式は、ｘ質量部のモノマーＭとｙ質量部のモノマーＮからなる共重合体のＴｇを算出する方法である。Ｍの単独重合体のＴｇをＸ（Ｋ）、Ｎの単独重合体のＴｇをＹ（Ｋ）としたとき、当該共重合体のＴｇは以下の式で表される。
【００６０】
【数１】
2009024104.tif 000011
【００６１】
図１は本発明の制振材料の一例を示す断面図である。図１中、１はポリエステルリッチ層ａ、２はアクリルリッチ層ｂ、３は振動体、４は層ａと層ｂの界面であり、５は下塗り層である。前述のとおり４の界面は塗膜表層から１〜５０％に存在することが好ましく、５〜３０％の厚みに存在することがより好ましい。
【００６２】
本発明の塗膜のアクリルリッチ層ｂは微量の非晶性ポリエステルを含んでいるものの、Ｔｇはアクリル系ポリマーのＴｇとほぼ一致し、−４０〜３０℃である。従って与えられた振動のエネルギーを熱エネルギーに変換しやすく、優れた制振性を発現できる。
【００６３】
制振性はＪＩＳ  Ｇ０６０２：１９９３に基づき、鋼板に本発明の塗料を塗装したサンプル（制振材料）を用いて、片持ちはり法にて振動減衰特性試験を行うことが好ましい。当該試験で得られる減衰曲線から損失係数ηが求められる。本発明の制振材料の損失係数ηは１００〜４００Ｈｚの振動に対して０．０１５以上であることが好ましく、０．０２０以上であることがより好ましい。
【００６４】
本発明に用いる本発明の制振材料の最外層であるポリエステルリッチ層ａは微量のアクリル系ポリマーを含むものの、Ｔｇは非晶性ポリエステルのＴｇとほぼ一致し、４０℃以上である。このため、本発明の制振材料は塗膜のべたつきがなく、耐ブロッキング性に優れる。
【００６５】
本発明の制振材料における前記ポリエステルリッチ層ａは微量のアクリル系ポリマーを含み、アクリルリッチ層ｂも同様に非晶性ポリエステルを含むため前記層ａと層ｂの接着性は良好である。しかしながら、本発明の塗料が前記ポリイソシアネートを含むとさらに両者の接着性が高くなるので好ましい。ポリイソシアネートは、（Ａ）非晶性ポリエステルの水酸基および（Ｂ）アクリル系モノマー中に含まれる水酸基と反応できるため層ａと層ｂの密着性を高められると推察される。
【００６６】
本発明の塗膜全体の厚みは、４０〜４００μｍであることが好ましく、１００〜３００μｍであることがより好ましい。塗膜厚みがこの範囲にあると、当該塗膜を有する制振材料の制振性に優れるとともに、塗装時に塗膜の重合収縮が起こらずに良好な塗膜が得られるので好ましい。
本発明の塗膜は、当該塗膜の上にさらに保護膜等を設けてもよい。
【００６７】
３．本発明の制振材料の製造方法
本発明の制振材料は、発明の効果を損なわない程度で任意に製造されうるが、以下その好ましい製造方法を記載する。
本発明の制振材料は本発明の塗料を塗装することにより得られることが好ましい。具体的には、アクリル塗料を振動体に塗布して塗布膜を形成する工程（塗布工程）、当該塗布膜を加熱して重合させ、塗膜を得る工程（焼付工程）を経て製造されることが好ましい。
塗料を振動体に塗布する方法の例には、ロールコート、カーテンコート、ダイコート、ナイフコートが含まれる。塗料の塗布量は所望の膜厚となるように調整され、４０μｍ以上であることが好ましい。得られる制振材料の制振特性に優れるからである。ただし、塗布膜を空気中で重合する場合は、膜厚が１００μｍ以上であることが好ましい。１００μｍ未満の膜厚では、ラジカルが空気中の酸素により失活しやすいからである。
【００６８】
次に、塗料が塗布された振動体を加熱して塗布膜中のモノマーを重合する。この焼付工程において未重合（メタ）アクリル系モノマーのうち、２質量％以上、好ましくは５〜１０質量％を揮散させると、表面の塗膜強度および擦過性に優れた塗膜が得られる。焼付温度は１２０〜２５０℃であることが好ましい。焼付時間は３０〜６００秒であることが好ましい。
【００６９】
本発明の制振材料は塗布工程を１回行う「一度塗り」とし、焼付工程も１回行う、いわゆる「１コート１ベーク」であることが好ましい。生産性に優れるからである。本発明の塗料は前述のとおり、焼付工程で非晶性ポリエステル成分が塗膜表層部に移動し、ポリエステルリッチ層ａを形成する。当該層はＴｇが４０℃以上であるため本制振材料の耐ブロッキング性を向上させる。従って、本発明のアクリル塗料を用いると、１コートにより制振性および耐ブロッキング性に優れる制振材料を得ることができる。
【００７０】
本発明の制振材料は、アクリル塗料を塗装する前に振動体に下塗り塗装をしてもよい。下塗り塗装は、例えばアクリル変性エポキシ樹脂塗料を化成処理した振動体に塗布・焼付けすることにより行える。こうして得た下塗り塗膜は本発明の塗料との密着性が良好であるため好ましい。下塗り塗料は防錆顔料を含んでいてもよい。防錆顔料は下塗り塗料の樹脂１００質量部に対し１０〜３０質量部とすることが好ましい。
【実施例】
【００７１】
非晶性ポリエステルには以下のものを用いた。
バイロンＧＫ８１０（東洋紡株式会社製）：ＤＳＣにより測定したＴｇは４６℃、水酸基価は１９ｍｇＫＯＨ／ｇ、３０℃における比重は１．１７、ＧＰＣにより測定した数平均分子量は６０００であった。
バイロンＧＫ６４０（東洋紡株式会社製）：ＤＳＣにより測定したＴｇは７９℃、水酸基価は５ｍｇＫＯＨ／ｇ、３０℃における比重は１．２８、ＧＰＣにより測定した数平均分子量は１８０００であった。
【００７２】
アクリル系モノマーとして以下のものを用いた。
エトキシジエチレングリコールアクリレート（ＥＣＡ）：化学式（１）の化合物
ラウリルアクリレート（ＬＡ）：化学式（２）の化合物
３−メチル−１，５ペンタンジオールジアクリレート（ＭＰＤＡ）：化学式（３）の化合物
４−ヒドロキシブチルアクリレート（４ＨＢＡ）：化学式（４）の化合物
【００７３】
［塗料１〜４の調製］
塗料１
バイロンＧＫ８１０を５０質量部、４ＨＢＡを１０質量部、ＭＰＤＡを２０質量部、ＥＣＡを５０質量部を混合し、アクリル系モノマーに非晶性ポリエステルが溶解した樹脂組成物を得た。当該樹脂組成物１００質量部に対し、イソシアネート架橋剤（旭化成ケミカルズ株式会社製、Ｋ６０００）１４．９質量部、熱ラジカル重合開始剤として有機過酸化物（日本油脂株式会社社製、パーオクタＯ）２．５質量部を混合し、三本ロールを用いて混練し塗料１を調製した。
【００７４】
塗料２
バイロンＧＫ８１０を５０質量部、ＬＡを３０質量部、４ＨＢＡを２質量部、ＭＰＤＡを４０質量部、ＥＣＡを８質量部を混合し、アクリル系モノマーに非晶性ポリエステルが溶解した樹脂組成物を得た。当該樹脂組成物１００質量部に対し、イソシアネート架橋剤（旭化成ケミカルズ株式会社製、Ｋ６０００）１０．８質量部、熱ラジカル重合開始剤として有機過酸化物（日本油脂株式会社社製、パーオクタＯ）２．５質量部を混合し、三本ロールを用いて混練し塗料２を調製した。
【００７５】
塗料３
非晶性ポリエステルとしてバイロンＧＫ８１０の代わりに、バイロンＧＫ６４０を２０質量部、イソシアネート架橋剤（旭化成ケミカルズ株式会社製、Ｋ６０００）９．１質量部添加した以外は塗料１と同様にして塗料３を調製した。
【００７６】
塗料４
非晶性ポリエステルとしてバイロンＧＫ８１０の代わりに、バイロンＧＫ６４０を２０質量部、イソシアネート架橋剤（旭化成ケミカルズ株式会社製、Ｋ６０００）２．６質量部添加した以外は塗料２と同様にして塗料４を調製した。
【００７７】
［比較用塗料の調製］
塗料５
バイロンＧＫ８１０を５０質量部、ＬＡを３０質量部、４ＨＢＡを７質量部、ＭＰＤＡを４０質量部、ＥＣＡを３質量部を混合し、アクリル系モノマーに非晶性ポリエステルが溶解した樹脂組成物を得た。当該樹脂組成物１００質量部に対し、イソシアネート架橋剤（旭化成ケミカルズ株式会社製、Ｋ６０００）１３．４質量部、熱ラジカル重合開始剤として有機過酸化物（日本油脂株式会社社製、パーオクタＯ）２．５質量部を混合し、三本ロールを用いて混練し塗料５を調製した。
表１に各塗料の組成を示した。
【００７８】
【表１】
2009024104.tif 000012
【００７９】
［実施例１］制振材料の調製および評価
振動体として０．３５ｍｍ厚みの５％Ａｌ−Ｚｎめっき鋼板を用意し、定法によりＮｉ置換処理を行った。当該鋼板にさらに塗布型クロメート処理を施した。こうして得た化成処理振動体にアクリル変性エポキシ樹脂をロールコートし、２２０℃×１００秒の条件で加熱し、乾燥膜厚５μｍの下塗り塗膜を形成した。
【００８０】
下塗り塗膜の上に、塗料１をナイフコートで塗布し、１５０℃で９０秒間加熱し、膜厚２００μｍの塗膜が形成された制振材料を調製した。得られた制振材料の塗膜断面を光学顕微鏡で観察したところ、当該塗膜は二層構造であり、表層側に３０μｍのポリエステルリッチ層ａ、振動体側に１７０μｍのアクリルリッチ層ｂが存在することを確認した。
【００８１】
得られた制振材料は以下のとおりに評価した。結果を表２に示す。
１）損失係数η
制振材料を２２０ｍｍ×１５ｍｍの形状に切り出してサンプルを調製した。
振動減衰特性試験器（小野測器株式会社、グラデュオ  ＤＳ−２０００）を用い、ＪＩＳ  Ｇ０６０２：１９９３に基づき振動減衰曲線を測定した。得られた曲線から半値幅法によりηを求めた。
【００８２】
２）８０℃加熱後の制振特性
前記１）と同じ形状のサンプルを準備した。当該サンプルを８０℃の温度に保った恒温器（東洋精機製作所：ギヤー式老化試験機）に入れ、１００時間経過した後取り出し、室温まで冷却した。当該サンプルを用いて、前記１）と同様にして損失係数を求めた。得られた値から、以下の基準により、８０℃加熱後の制振特性を評価した。
加熱前の値に比べてほとんど低下しなかったもの：○（良好）
加熱前の値に比べて低下したもの：×（不良）
【００８３】
３）８０℃加熱後の耐ブロッキング性
制振材料を５０ｍｍ×５０ｍｍの形状に切り出し、前記２）と同様にして８０℃で１００時間加熱した。水平、平滑な定盤上に当該サンプルを塗膜面が上になるようにして１０枚以上を積層し、常温で加重１０ｋｇ／ｃｍ２を加え、２４時間放置した。続いて以下の基準により、耐ブロッキング性を評価した。
異常のなかったもの：○（良好）
サンプルの塗膜が上に積層されたサンプルの振動材に付着したもの：×（不良）
【００８４】
４）アクリル系ポリマーのＴｇ
前述した計算式に基づき算出した。
【００８５】
［実施例２］
塗料２を用いて実施例１と同様にして膜厚２００μｍの塗膜を有する制振材料を得た。得られた塗膜断面を光学顕微鏡で観察したところ、当該塗膜は二層構造であり、表層側に５０μｍのポリエステルリッチ層ａ、振動体側に１５０μｍのアクリルリッチ層ｂが存在することを確認した。得られた制振材料を実施例１と同様にして評価した。結果を表２に示す。
【００８６】
［実施例３、４］
塗料３、４を用いて実施例１と同様にして膜厚２００μｍの塗膜を有する制振材料を得た。得られた塗膜断面を光学顕微鏡で観察したところ、当該塗膜は二層構造であり、塗料３を用いた実施例３の塗膜は、表層側に２０μｍのポリエステルリッチ層ａ、振動体側に１８０μｍのアクリルリッチ層ｂが存在することを確認した。
また塗料４を用いた実施例４の塗膜も二層構造であって、表層側に４０μｍのポリエステルリッチ層ａ、振動体側に１６０μｍのアクリルリッチ層ｂが存在することを確認した。
得られた制振材料を実施例１と同様にして評価した。結果を表２に示す。
【００８７】
［実施例５、６］
塗料１、２を用いて実施例１と同様にして膜厚１１０μｍの塗膜を有する制振材料を得た。得られた塗膜断面を光学顕微鏡で観察したところ、塗料１を用いた実施例５の塗膜は二層構造であり、表層側に２０μｍのポリエステルリッチ層ａ、振動体側に９０μｍのアクリルリッチ層ｂが存在することを確認した。
塗料２を用いた実施例６の塗膜も二層構造であって、表層側に３０μｍのポリエステルリッチ層ａ、振動体側に８０μｍのアクリルリッチ層ｂが存在することを確認した。
得られた制振材料を実施例１と同様にして評価した。結果を表２に示す。
【００８８】
［比較例１］
厚さ０．３５ｍｍの鋼板の上に、厚さ２０μｍのポリエステル樹脂系塗料からなる塗膜を有するプレコート鋼板を準備し、実施例１の制振材料と同じ形状に加工した。次いで実施例１と同様にして、損失係数η、８０℃加熱後の制振特性、８０℃加熱後の耐ブロッキング性を評価した。結果を表３に示す。
【００８９】
［比較例２］
厚さ０．３５ｍｍの鋼板の上に厚さ２００μｍの塩ビゾル系塗料からなる塗膜を有する鋼板を準備し、実施例１の制振材料と同じ形状に加工した。次いで実施例１と同様にして、損失係数η、８０℃加熱後の制振特性、８０℃加熱後の耐ブロッキング性を評価した。結果を表３に示す。
【００９０】
［比較例３］
ポリエステル樹脂系塗料の代わりに塗料５を用いる以外は、実施例１と同様にして、制振材料を得ようとしたが、塗料５は均一な塗料にならなかったため、塗膜を形成することができなかった。
【００９１】
【表２】
2009024104.tif 000013
【００９２】
【表３】
2009024104.tif 000014
【００９３】
表２に示されるとおり、本発明のアクリル塗料を塗装して得た制振材料は、優れた制振性および耐ブロッキング性を有している。
【産業上の利用可能性】
【００９４】
本発明の塗料が塗装された制振材料は優れた制振性を有する。このため本発明の制振材料は自動車、電気製品などの制振性が必要とされる用途に好適である。
【図面の簡単な説明】
【００９５】
【図１】本発明の制振材料の一例を示す断面図
【符号の説明】
【００９６】
１  ポリエステルリッチ層ａ
２  アクリルリッチ層ｂ
３  振動体
４  層ａと層ｂとの界面
５  下塗り層
【図１】
2009024104.tif 000020